ОДНОРЕАКТОРНЫЙ СПОСОБ СИНТЕЗА CU-SSZ-13, СОЕДИНЕНИЕ, ПОЛУЧЕННОЕ С ПОМОЩЬЮ СПОСОБА, И ЕГО ИСПОЛЬЗОВАНИЕ

1. Способ прямого синтеза Cu-SSZ-13, включающий в себя следующие стадии:
(i) получение смеси, содержащей воду, по меньшей мере, один источник кремния, по меньшей мере, один источник Al, по меньшей мере, один источник Cu, по меньшей мере, один полиамин для комплексообразования с Cu и один компонент OSDA, выбранный из N,N,N-триметил-1-адамантаммония или бензил триметил-аммониевых катионов, необязательно одного или более прекурсоров, включающих щелочные катионы [Alk] и фторид-анионы [F], для получения конечной смеси синтеза, имеющей следующий молярный состав:
где
а находится в диапазоне от 0,007 до 0,16;
b находится в диапазоне от 0,001 до 0,6;
с находится в диапазоне от 0,001 до 0,6;
d находится в диапазоне от 0,001 до 2;
е находится в диапазоне от 1 до 200;
f находится в диапазоне от 0 до 1; и
g находится в диапазоне от 0 до 1;
(ii) гидротермальную обработку конечной смеси синтеза при температуре 80-200°С до образования кристаллического материала Cu-SSZ-13; и
(iii) выделение кристаллического материала Cu-SSZ-13.
2. Способ по п. 1, отличающийся тем, что, по меньшей мере, один полиамин включает в себя первичные, вторичные и/или третичные амины.
3. Способ по п. 1, отличающийся тем, что, по меньшей мере, один полиамин выбирают из тетраэтиленпентамина, триэтилентетрамина, 1,4,8,11-тетраазацикло-тетрадекана, 1,4,8,11-тетраметил-1,4,8,11-тетраазациклотетрадекана.
4. Способ по п. 1, отличающийся тем, что конечная смесь синтеза имеет следующий молярный состав:
где
а находится в диапазоне от 0,01 до 0,06; более предпочтительно в диапазоне от 0,015 до 0,05, и более предпочтительно в диапазоне от 0,02 до 0,05;
b находится в диапазоне от 0,01 до 0,4, и более предпочтительно в диапазоне от 0,02 до 0,2;
с находится в диапазоне от 0,01 до 0,4, и более предпочтительно в диапазоне от 0,02 до 0,2;
d находится в диапазоне от 0,05 до 1, и более предпочтительно в диапазоне от 0,1 до 0,7;
е находится в диапазоне от 2 до 100, и более предпочтительно в диапазоне от 2 до 50;
f находится в диапазоне от 0 до 0,6, и более предпочтительно в диапазоне от 0 до 0,5; и
g находится в диапазоне от 0 до 0,6, и более предпочтительно в диапазоне от 0 до 0,5.
5. Способ по п. 1, отличающийся тем, что гидротермальную обработку на стадии (ii) проводят в автоклаве при статических или динамических условиях.
6. Способ по п. 1, отличающийся тем, что температура гидротермальной обработки на стадии (ii) находится в диапазоне от 100 до 200°С, более предпочтительно от 130 до 175°С.
7. Способ по п. 1, отличающийся тем, что кристаллы SSZ-13 добавляют в качестве затравки к смеси или к конечной смеси синтеза в количестве до 25 вес.% в расчете на общее количество оксидов.
8. Способ по любому из пп. 1-7, дополнительно включающий стадию удаления органических веществ, абсорбированных внутри кристаллического материала Cu-SSZ-13, посредством экстракции и/или термической обработки при температуре выше 25°С.
9. Cu-содержащее молекулярное сито, имеющее каркасную структуру из SSZ-13, получаемое способом по любому из пп. 1-8.
10. Cu-содержащее молекулярное сито, имеющее каркасную структуру из SSZ-13 и молярный состав:
11. Использование молекулярного сита по п. 9 или 10 в качестве катализатора для преобразования органических соединений.
12. Использование молекулярного сита по п. 9 или 10 в качестве катализатора для селективного восстановления оксидов азота в потоке газа.
13. Использование по п. 12, отличающееся тем, что селективное восстановление оксидов азота осуществляется в присутствии восстановителя, содержащего аммиак, мочевину и/или углеводород.